СПОСОБ ПЛАЗМЕННОЙ МОДИФИКАЦИИ МЕМБРАНЫ ПРИ ИЗГОТОВЛЕНИИ МЕМБРАННО-ЭЛЕКТРОДНОГО БЛОКА ТОПЛИВНОГО ЭЛЕМЕНТА

+
1. Способ плазменной модификации мембраны при изготовлении мембранно-электродного блока топливного элемента, заключающийся в переводе мембраны в Н-форму путем кипячения в серной кислоте с последующей отмывкой в деионизированной воде; послойном нанесении катализатора на анодную и катодную стороны мембраны с сушкой каждого слоя с помощью инфракрасной (ИК) лампы; отличающийся тем, что перед нанесением катализатора проводится плазменная обработка поверхности мембраны, а затем плазмохимическая модификация катодной стороны мембраны в атмосфере инертного газа и фторирующего агента.
2. Способ по п.1, отличающийся тем, что используют полимерные перфторированные сульфокатионитные мембраны типа Nafion, МФ-4СК и другие.
3. Способ по п.1, отличающийся тем, что плазменная обработка мембраны проводится в условиях непрерывного, или радиочастотного, или импульсного плазменного разряда.
4. Способ по п.3, отличающийся тем, что наибольшей эффективностью локализации плазмы вблизи поверхности мембраны обладает магнетрон постоянного тока.
2
5. Способ по п.1, отличающийся тем, что доза облучения поверхности мембраны составляет 1-2 кДж/см.
6. Способ по п.1, отличающийся тем, что мощность разряда при плазменной обработке составляет 50-200 Вт.
7. Способ по п.1, отличающийся тем, что время плазменной обработки составляет 5-50 мин.
8. Способ по п.1, отличающийся тем, что скорость вращения мембраны при плазменной обработке составляет 5-20 об./мин.
9. Способ по п.1, отличающийся тем, что в качестве инертного газа используют аргон или гелий, или неон, или криптон, или ксенон.
10. Способ по п.1, отличающийся тем, что в качестве фторирующего агента используют трифторид азота или бора, или кремния.
11. Способ по п.1, отличающийся тем, что время плазмохимической модификации составляет 2-20 мин.
12. Способ по п.1, отличающийся тем, что мощность разряда при плазмохимической модификации составляет 20-100 Вт.
-3
-3
13. Способ по п.1, отличающийся тем, что давление составляет 1·10-5·10 торр.
14. Способ по п.1, отличающийся тем, что при плазмохимической модификации содержание в газовой смеси фторирующего агента составляет 10-50 об.%.
15. Способ по п.1, отличающийся тем, что концентрация фтора на катодной стороне мембраны составляет 5-15%.